(57)【要約】【課題】充填材を使用することなく、心線移動を防止すると共に、良好な融着作業性を得ることができる光ケーブルを提供する。【解決手段】３本以上の光ファイバ心線が並列に配列された間欠テープ心線２０と、間欠テープ心線を収納したスロットロッド１１と、スロットロッドを被覆する外被１４とを備えた光ケーブル１である。スロットロッドは、ピッチ長が２００ｍｍ以上２０００ｍｍ以下の範囲内のＳＺ状に形成された複数条のスロット溝１１ａを有する。間欠テープ心線の両端に位置する光ファイバ心線を除いた他の光ファイバ心線の長さに比べ、両端に位置する光ファイバ心線の長さが０．０１％以上０．０５％以下の範囲内で長い。【選択図】図１
2015052692.tif 000002
【特許請求の範囲】
【請求項１】
３本以上の光ファイバ心線が並列に配列された間欠テープ心線と、該間欠テープ心線を収納したスロットロッドと、該スロットロッドを被覆する外被とを備えた光ケーブルであって、
前記スロットロッドは、ピッチ長が２００ｍｍ以上２０００ｍｍ以下の範囲のＳＺ状に形成された複数条のスロット溝を有し、
前記間欠テープ心線の両端に位置する前記光ファイバ心線を除いた他の前記光ファイバ心線の長さに比べ、前記両端に位置する前記光ファイバ心線の長さが０．０１％以上０．０５％以下の範囲で長い、光ケーブル。
【請求項２】
収納された前記間欠テープ心線の断面積が、前記スロット溝の断面積の６０％以下である、請求項１に記載の光ケーブル。
【発明の詳細な説明】
【技術分野】
【０００１】
本発明は、３本以上の光ファイバ心線が並列に配列された間欠テープ心線と、間欠テープ心線を収納したスロットロッドと、スロットロッドを被覆する外被とを備えた光ケーブルに関する。
【背景技術】
【０００２】
近年の映像配信や、ＩＰ（Internet Protocol）電話、データ通信等のブロードバンドサービスの拡大により、光ファイバによる家庭向けのデータ通信サービス（ＦＴＴＨ：Fiber To The Home）の加入者が増加している。このＦＴＴＨでは、架空又は地下埋設の幹線光ケーブルからドロップ光ケーブルを用いて加入者宅等に引き落されている。加入者宅への光ファイバの引き落しは、例えば、市街の電柱等に敷設された幹線光ケーブルを、通常、クロージャと称されている接続函で分岐し、分岐された光ファイバにドロップ光ケーブルを融着接続又は光コネクタを用いて接続している。
【０００３】
このドロップ光ケーブル等の光ケーブルには、多量のデータを高速で伝送するために、また光ケーブルへの収納や作業の簡易化のために、複数本の光ファイバ心線（光ファイバ素線と呼ばれるものも含む）を並列に配置して接着させた光ファイバテープ心線（以下、テープ心線という）が用いられる。テープ心線としては、同じ長さの並列した光ファイバ心線を全長に亘って一括して樹脂で固着したものがある。
【０００４】
光ファイバを加入者宅等に引き落とす場合、テープ心線を、最終的に単心の光ファイバ心線に分離（分岐）する必要がある。これに対応するために、テープ心線として、光ファイバ心線同士が間欠的に接着されたものも用いられている。光ファイバ心線同士の間欠的な接着は、集線密度の向上や曲げによる伝送損失の低減、単心化をし易くするなどの特徴を持ち、ファイバの高密度実装に優れている。
【０００５】
例えば、特許文献１，２には、隣り合う光ファイバ心線同士を長手方向に間欠的に連結することにより光ファイバ心線の単心分離を容易にしたテープ心線（以下、間欠テープ心線という）、およびその間欠テープ心線の製造方法が開示されている。また、特許文献３，４には、その間欠テープ心線のようなテープ心線を収納可能なスロットロッドが開示されている。なお、特許文献５には、低コストで各光ファイバ心線の線長差を低減するために、テープ被覆部の厚さに特徴を持たせた非間欠型のテープ心線が開示されている。
【先行技術文献】
【特許文献】
【０００６】
【特許文献１】特開２０１３−３５１６号公報
【特許文献２】特開２０１２−２０８３１０号公報
【特許文献３】特開２００１−３１１８６０号公報
【特許文献４】特開平９−２１９３６号公報
【特許文献５】特開２００５−４３７１９号公報
【発明の概要】
【発明が解決しようとする課題】
【０００７】
ところで、特許文献１，２に記載の光ケーブルでは、スロット溝から間欠テープ心線を取り出すことを考慮して、スロット溝に対して余長を持たせた状態で間欠テープ心線を収納しておく必要がある。
そのため、光ケーブルが架空環境等のような、温度によるケーブル伸縮の大きな場所や風による振動の大きな場所に配置されると、間欠テープ心線がスロット溝内でスロットロッドの長手方向に移動するので（心線移動ともいう）、接続函内の光ファイバ心線に曲げ力が発生し、伝送損失が増加するという問題がある。
【０００８】
この場合、特許文献３，４には、スロット溝に充填材を充填して心線移動を防止させる点についても開示されているが、この充填材の充填工程が別途必要になる等、光ケーブルの製造コストが増加するという問題がある。また、特許文献５には、隣り合う光ファイバ心線同士の線長差が伝送損失に影響を与えることが開示されるのみであり、心線移動を防止する点については考慮されていない。
【０００９】
本発明は、上述のような実情に鑑みてなされたもので、充填材を使用することなく、心線移動を防止すると共に、良好な融着作業性を得ることができる光ケーブルの提供を目的とする。
【課題を解決するための手段】
【００１０】
本願の光ケーブル発明は、３本以上の光ファイバ心線が並列に配列された間欠テープ心線と、該間欠テープ心線を収納したスロットロッドと、該スロットロッドを被覆する外被とを備えた光ケーブルであって、前記スロットロッドは、ピッチ長が２００ｍｍ〜２０００ｍｍのＳＺ状に形成された複数条のスロット溝を有し、前記間欠テープ心線の両端に位置する前記光ファイバ心線を除いた他の前記光ファイバ心線の長さに比べ、前記両端に位置する前記光ファイバ心線の長さを０．０１％〜０．０５％だけ長くしている。
【発明の効果】
【００１１】
本発明によれば、充填材を使用することなく、心線移動が生じない場合の光ファイバ心線と同様の伝送特性を確保することができる。また、テープ心線に含まれる光ファイバ心線を融着する際の融着作業性が悪化することもない。
【図面の簡単な説明】
【００１２】
【図１】本発明の一実施形態に係る光ケーブルの一構成例を示す断面図である。
【図２Ａ】図１の光ケーブルのスロット溝に収納する間欠テープ心線の一例を示す図である。
【図２Ｂ】図２ＡのＢ−Ｂラインにおける断面図である。
【図２Ｃ】図２ＡのＣ−Ｃラインにおける断面図である。
【図２Ｄ】図２ＡのＤ−Ｄラインにおける断面図である。
【図３Ａ】図１の光ケーブルのスロット溝に収納する間欠テープ心線の他の例を示す図である。
【図３Ｂ】図３ＡのＢ−Ｂラインにおける断面図である。
【図３Ｃ】図３ＡのＣ−Ｃラインにおける断面図である。
【図３Ｄ】図３ＡのＤ−Ｄラインにおける断面図である。
【図４】本発明の一実施形態に係る４心間欠テープ心線が収納された光ケーブルについて、心線引抜力及び融着作業性を試験した結果を示す図である。
【図５】本発明の一実施形態に係る８心間欠テープ心線が収納された光ケーブルについて、心線引抜力及び融着作業性を試験した結果を示す図である。
【図６】本発明の一実施形態に係る４心間欠テープ心線が収納された光ケーブルについて、端心ファイバ長とテープ心線充填密度と心線引抜力との関係を示す図である。
【図７】本発明の一実施形態に係る４心間欠テープ心線が収納された光ケーブルについて、テープ心線充填密度が６０％の場合における、端心ファイバ長とＳＺスロット溝のピッチ長と心線引抜力との関係を示す図である。
【図８】本発明の一実施形態に係る４心間欠テープ心線が収納された光ケーブルについて、テープ心線充填密度が２０％の場合における、端心ファイバ長とＳＺスロット溝のピッチ長と心線引抜力との関係を示す図である。
【発明を実施するための形態】
【００１３】
［本願発明の実施形態の説明］
最初に本願発明の実施形態の内容を列記して説明する。
本願の光ケーブル発明は、（１）３本以上の光ファイバ心線が並列に配列された間欠テープ心線と、該間欠テープ心線を収納したスロットロッドと、該スロットロッドを被覆する外被とを備えた光ケーブルであって、前記スロットロッドは、ピッチ長が２００ｍｍ以上２０００ｍｍ以下の範囲のＳＺ状に形成された複数条のスロット溝を有し、前記間欠テープ心線の両端に位置する前記光ファイバ心線を除いた他の前記光ファイバ心線の長さに比べ、前記両端に位置する前記光ファイバ心線の長さが０．０１％以上０．０５％以下の範囲で長い。間欠テープ心線の両端に位置する光ファイバ心線を他の光ファイバ心線より長くすることで、間欠テープ心線の端心がスロット溝の側壁と干渉させるようにでき、心線移動を防止できる。この結果、充填材を使用することなく、心線移動が生じない場合の光ファイバ心線と同様の伝送特性を確保することができる。また、本発明によれば、光ファイバ心線の長さの差を大きくしすぎないため、テープ心線に含まれる光ファイバ心線を融着する際の融着作業性が悪化することもない。
【００１４】
（２）収納された前記間欠テープ心線の断面積が、前記スロット溝の断面積の６０％以下である。間欠テープ心線の断面積をスロット溝の断面積の７０％程度に設定した場合に比べて心線移動の可能性が多くなり、本発明の干渉推進効果がより有益となる。
【００１５】
［本願発明の実施形態の詳細］
以下、添付図面を参照しながら、本発明に係る光ケーブルの具体例について説明する。
図１で例示する光ケーブル１は、間欠テープ心線２０を積層して収納したスロットロッド１１に、外被１４を被覆したＳＺ撚ＴＳ（テープスロット）型光ケーブルである。
さらに、図１で例示する光ケーブル１には、スロットロッド１１の周囲に縦添え又は横巻きで巻き付けた上巻テープ（押さえ巻きテープともいう）１３が設けられており、外被１４は上巻テープ１３で覆ったスロットロッド１１の外側を被覆している。この光ケーブル１は、例えばその面形状が直径５〜２５ｍｍ程度の円形となる。なお、上巻テープ１３は一般的に設けられるが、設けなくてもよい。
【００１６】
スロットロッド１１は、鋼線、鋼撚線等からなるテンションメンバ１２が中心部に埋設され、外面側にＳＺ状に形成された複数条のスロット溝１１ａを有する樹脂製のロッドであり、スペーサとも呼ばれる。スロット溝１１ａは、１枚の間欠テープ心線２０を収納又は複数枚の間欠テープ心線２０を積層して収納するための溝であり、図１では、５条のスロット溝１１ａを有する例を挙げている。
【００１７】
スロットロッド１１は、スロット溝１１ａを形成して他のスロット溝１１ａとの区分を行うために、スロットリブ１１ｂを有する。つまり、スロット溝１１ａは、隣り合うスロットリブ１１ｂ間の溝である。また、スロット溝１１ａの形状としては、断面矩形状のものを挙げているが、これに限ったものではなく、間欠テープ心線２０が積層できる形状であればよい。
【００１８】
なお、図示しないが、複数設けられた中で所定のスロット溝１１ａの位置を識別するために、そのスロット溝１１ａを区分している所定のスロットリブ１１ｂにＶ字状、矩形状、Ｕ字状など種々の断面形状の着色樹脂を付着させておいてもよい。
間欠テープ心線２０の収納状態（収容形態）としては、スロット溝１１ａ毎に１枚収納又は複数枚が積層して収納されていればよい。特に一層につき一枚ずつ積層しておくことが効果の点で好ましく、このような例として、図１では間欠テープ心線２０が一枚ずつ５層に積層して各スロット溝１１ａに収納されている例を挙げている。
【００１９】
その他、例えばＭ（Ｍは２以上の整数）枚ずつを積層すること、つまり一層にＭ枚の間間欠テープ心線を並べ、Ｍ枚ずつ積層することもできる。その場合も、スロット溝に接触する端心があるので、本実施形態は有益である。
また、間欠テープ心線２０を幅方向に折り曲げて１又は複数枚収納するようにしてもよい。特に、本実施形態では間欠テープ心線２０として間欠型のテープ心線を用いるため、十分に折り曲げは可能である。
【００２０】
上巻テープ１３は、一般に不織布をテープ状に形成したものが用いられるか、或いはＰＥＴ等の基材と不織布とを貼り合わせたもの等が用いられる。なお、スロットロッド１１の外周に図示しない粗巻き紐を巻き付けた後に上巻テープ１３を巻き付けてもよい。
外被１４は、ポリエチレン等の樹脂でなり、押出し成形で形成されている。
【００２１】
次に、図２Ａ〜図２Ｄを参照しながら、間欠テープ心線２０の一例を説明する。図２Ａは、スロット溝に収納する間欠テープ心線２０の一例を示す図で、４心間欠テープ心線を幅方向に開いた状態を示す図である。また、図２Ｂ、図２Ｃ、図２Ｄはそれぞれ、図２ＡのＢ−Ｂライン、Ｃ−Ｃライン、Ｄ−Ｄラインにおける間欠テープ心線の断面図（間欠テープ心線の長手方向に垂直な断面図）である。
【００２２】
スロット溝に収納する間欠テープ心線は、３本以上の光ファイバ心線が並列に配列された間欠型の光ファイバテープ心線である。図２Ａで例示する間欠テープ心線２０は、間欠構造を持つ４本の光ファイバ心線２１からなる間欠テープ心線（つまり４心間欠テープ心線）である。すなわち、４心間欠テープ心線２０は、４本の光ファイバ心線２１が並列に配置され（つまり平行一列に配列され）、隣り合う光ファイバ心線２１の間の長手方向に連結部２２と非連結部２３が間欠的に形成されている。
【００２３】
また、光ファイバ心線２１は、ガラスファイバにファイバ被覆を施した光ファイバ素線とも呼ばれているもの、或いは、そのファイバ被覆の外面に着色層を施したものを含めた単心の光ファイバ（光ファイバ単心線）である。
光ファイバ心線２１は、そのガラス径が略０．１２５ｍｍ、間欠テープ心線２０におけるテープ被覆層を除く光ファイバ心線の被覆（ファイバ被覆）の外径が０．１９０ｍｍ以上０．２２０ｍｍ以下であることが好ましい。これにより、光ファイバ心線間のピッチを０．２５０ｍｍ程度とした間欠テープ２０が製造でき、光ケーブルの細径化も図れる。但し、光ファイバ心線２１の外径は０．２００ｍｍ程度に限らず、他の外径サイズを採用してもよく、例えば光ファイバ心線２１の被覆径が０．２５０ｍｍ前後であってもよい。また、心線の識別性を持たせるために着色層を施した光ファイバ心線の外径は、例えば、光ファイバ心線の被覆径を約０．２００ｍｍとすると約０．２０５ｍｍとなる。
【００２４】
そして、図２Ｂに示したように、光ファイバ心線２１の周囲には、紫外線硬化樹脂等によるテープ被覆２４が形成されている。図２Ｂ〜図２Ｄに示すように、連結部２２では、隣り合う光ファイバ心線２１のテープ被覆２４が連なっており、非連結部２３では、隣り合う光ファイバ心線２１のテープ被覆２４が連結されておらず、分離された状態となっている。なお、図２Ｂ〜図２Ｄでは、各光ファイバ心線２１の全周がテープ被覆２４で覆われた例を挙げているが、隣接する光ファイバ心線２１間が直接に接し、テープ被覆で覆われていない形態のものを採用することもできる。
【００２５】
また、テープ幅方向で見ると、連結部２２と非連結部２３とが交互に配される部分と、非連結部２３だけが配される部分とが、長手方向に所定のピッチで交互に現れるような例を挙げている。但し、連結部２２と非連結部２３の配置のパターンはこの例に限ったものではない。例えば、連結部と非連結部とは、長手方向に沿って共通に設けられてもよい。また、図２Ａでは、より好ましい例として、幅方向に中央に位置する２番線と３番線との境界に対して線対称となるような間欠パターンを挙げて説明するが、これに限ったものではない。無論、連結部２２の断面形状やその連結方法は問わない。
【００２６】
そして、本実施形態の主たる特徴として、光ケーブル１は、間欠テープ心線２０の端心（スロット溝の側面と干渉し易い心）のファイバ長を他のファイバ長（中心の光ファイバ心線も含む非端心の光ファイバ心線）に比べて長くして、スロット溝と干渉させるようにしている。
実際、間欠テープ心線２０は、単心部（非連結部）と接着部（連結部）があり、端心は余った単心部がスロット溝と干渉することで心線移動を防止し、心線移動に伴う伝送特性の悪化を防いでいる。但し、光ファイバ心線の長さの差を大きくしすぎると、長手方向でみたテープ心線同士（テープ心線に含まれる光ファイバ心線同士）を融着する際の融着作業性が悪化してしまうため、好ましくない。
【００２７】
これらの点を考慮して、本実施形態の主たる特徴として、光ケーブル１は、間欠テープ心線２０の両端に位置する光ファイバ心線２１を除いた他の光ファイバ心線２１（この例では中央の２本の光ファイバ心線２１）の長さに比べ、間欠テープ心線２０の両端に位置する光ファイバ心線２１の長さ（つまり端心ファイバ長）を０．０１％〜０．０５％（０．０１％、０．０５％ｍｍの双方を含む）だけ長くしている。
【００２８】
このように、間欠テープ心線の両端に位置する光ファイバ心線を他の光ファイバ心線より長くすることで、間欠テープ心線の端心がスロット溝の側壁と干渉させるようにでき、心線移動を防止できる。この結果、充填材を使用することなく、心線移動が生じない場合の光ファイバ心線と同様の伝送特性を確保することができる。また、光ファイバ心線の長さの差を大きくしすぎていないため、テープ心線に含まれる光ファイバ心線を融着する際の融着作業性が悪化することもない。
【００２９】
図２Ａ〜図２Ｄでは、４心間欠テープ心線（４心の間欠接着テープ）で例示しているが、スロット溝に収納する間欠テープ心線の心線数Ｎは４本に限ったものではなく、３本以上であればよい。なお、テープ心線の心線数Ｎとしては、一般的に偶数が採用されるが、奇数であってもよい。
【００３０】
図３Ａ〜図３Ｄを参照しながら間欠テープ心線の他の例を説明する。図３Ａは、スロット溝に収納する間欠テープ心線の他の例を示す図で、４心間欠テープ心線を幅方向に開いた状態を示す図である。また、図３Ｂ、図３Ｃ、図３Ｄはそれぞれ、図３ＡのＢ−Ｂライン、Ｃ−Ｃライン、Ｄ−Ｄラインにおける間欠テープ心線の断面図である。
図３Ａで例示する間欠テープ心線３０は、間欠構造を持つ８本の光ファイバ心線３１からなる間欠テープ心線（以下、８心間欠テープ心線ともいう）である。すなわち、８心間欠テープ心線３０は、８本の光ファイバ心線３１が並列に配置され、隣り合う光ファイバ心線３１の間の長手方向に連結部３２と非連結部３３が間欠的に形成されている。
【００３１】
光ファイバ心線３１は図２Ａの光ファイバ心線２１と同じであり、また図３Ｂに示したように、光ファイバ心線３１の周囲には、紫外線硬化樹脂等によるテープ被覆３４が形成されている。図２Ａ等で例示した４心間欠テープ心線２０の他の応用例については、８心間欠テープ心線３０にも同様に適用できる。
また、図２の４心間欠テープ心線２０や図３の８心間欠テープ心線３０のような間欠テープ心線については、これまで種々の形状と製造方法が提案されている。
【００３２】
例えば、第１の方法は、隣り合う光ファイバ心線間の長手方向に所定長だけ接着性樹脂又は被覆樹脂が付与された連結部と、所定長だけ接着性樹脂又は被覆樹脂が付与されていない非連結部とを交互に形成する方法である。また、第２の方法は、複数本の光ファイバ心線の全長に紫外線硬化樹脂を塗布した後、長手方向に間欠的に紫外線（ＵＶ）照射を行い、紫外線硬化樹脂の硬化部分（連結部）と未硬化部分（非連結部）とを交互に形成する方法である。また、第３の方法は、まず、テープ心線を形成し、そのテープ心線の共通被覆の長手方向にカッター刃で切り込みを形成し、連結部と非連結部とを交互に形成する方法である。
【００３３】
本実施形態で用いる間欠テープ心線の製造方法としては、上記の第１〜第３のいずれの方法を用いてもよい。但し、本実施形態では、光ファイバ心線の長さを両端と他で異ならせる必要がある。そのためには、例えば、間欠テープ心線の両端に位置する光ファイバ心線への張力が他の光ファイバ心線への張力よりも大きくなるように、間欠テープ製造時に光ファイバ心線にかかる張力を調整することで、光ファイバ心線の長さを振り分ければよい。
【００３４】
次に、図４及び図５を参照しながら、本実施形態に係る光ケーブルの心線引抜力及び融着作業性の試験結果を説明し、比較のために従来の光ケーブルの心線引抜力及び融着作業性の試験結果について説明する。
図４は、本実施形態に係る４心間欠テープ心線が収納された光ケーブルと従来の４心間欠テープ心線が収納された光ケーブルとについて、心線引抜力及び融着作業性を試験した結果を示す図である。また、図５は、図４の４心間欠テープ心線に代えて８心間欠テープ心線を採用した場合の試験結果を示す図である。
【００３５】
また、光ケーブルの心線引抜力及び融着作業性の評価は、光ファイバ心線の長さを振り分けて製造した間欠テープ心線をスロット溝に収納して、上巻テープ及び外被を施したＳＺ撚ＴＳ型光ケーブルで実施した。テープ心線充填密度は２５％である。この充填密度は、例えば投影機を用いてスロット溝の断面積を求めておき、テープ心線の厚みによる断面積との比から求めたものである。
【００３６】
心線引抜力とは、１つのスロット溝に収納されたテープ心線をスロットロッドから引き抜くために必要な力であり、心線移動が生じ易いか否かを判断する指標として用いている。詳しくは、長さ１０ｍの光ケーブルを、外被や上巻テープを剥ぎ取って水平な台に置き、収納されたテープ心線の一端に張力計をつけて長手方向に引っ張る。テープ心線の他端を観測しておき、テープ心線の他端が動いた時点の張力を心線引抜力として測定した。測定値が９．８Ｎ／１０ｍ以上の場合を心線移動が生じ難いと評価し、９．８Ｎ／１０ｍ未満を心線移動が生じ易いと評価した。
【００３７】
そして、図４及び図５では、いずれの評価結果も、悪い場合（ＮＧの場合）に「ｐｏｏｒ」と表記し、良好である場合（ＯＫの場合）に「ｇｏｏｄ」と表記している。
また、そのようにして評価した後に光ファイバ心線の長さを測定した。より具体的には、光ファイバ心線の長さは、間欠テープ心線を１０ｍ分だけ用い、連結部の樹脂を剥がし、それぞれの光ファイバ心線に分けて、長さを比較した。なお、図４及び図５では、間欠テープ心線において、一方の端の光ファイバ心線から数えてｋ番目の光ファイバ心線（ｋ番心）を「ｋＣ」と表記する。
【００３８】
まず、図１で示したような光ケーブルにおける５つのスロット溝１１ａのそれぞれに、図２Ａで示したような４心間欠テープ心線２０を一枚ずつ５層に積層して収納し、１００心の光ケーブルを製造した。図４には、その光ケーブルの試験結果を示している。
本実施形態に係る特徴を有する４心間欠テープ心線２０として、以下の試料Ｎｏ．Ａ−１〜Ａ−６について、常温での心線引抜力及び融着作業性を確認した。
【００３９】
試料Ｎｏ．Ａ−１は、端心を除いた２Ｃ及び３Ｃに対し、端心である１Ｃ及びもう一方の端心である４Ｃがいずれも０．０４％だけ長い４心間欠テープ心線を収納している。試料Ｎｏ．Ａ−２は、２Ｃ及び３Ｃに対し、１Ｃ、４Ｃがそれぞれ０．０３％、０．０２％だけ長い４心間欠テープ心線を収納している。試料Ｎｏ．Ａ−３は、２Ｃ及び３Ｃに対し、１Ｃ、４Ｃがそれぞれ０．０５％、０．０１％だけ長い４心間欠テープ心線を収納している。
【００４０】
試料Ｎｏ．Ａ−４は、２Ｃ及び３Ｃに対し、１Ｃ及び４Ｃがいずれも０．０１％だけ長い４心間欠テープ心線を収納している。試料Ｎｏ．Ａ−５は、２Ｃ及び３Ｃに対し、１Ｃ、４Ｃがそれぞれ０．０１％、０．０５％だけ長い４心間欠テープ心線を収納している。試料Ｎｏ．Ａ−６は、２Ｃ及び３Ｃに対し、１Ｃ及び４Ｃがいずれも０．０５％だけ長い４心間欠テープ心線を収納している。その結果、試料Ｎｏ．Ａ−１〜Ａ−６ではいずれも心線引抜力及び融着作業性が良好であった。
【００４１】
また、従来の４心間欠テープ心線として、以下の試料Ｎｏ．Ｐ−１〜Ｐ−３について、常温での心線引抜力及び融着作業性を確認した。試料Ｎｏ．Ｐ−１は、１Ｃ、２Ｃ、３Ｃ及び４Ｃがいずれも同じ長さの４心間欠テープ心線を収納している。試料Ｎｏ．Ｐ−２は、２Ｃ及び３Ｃに対し、１Ｃ、４Ｃがそれぞれ０．０６％、０．０７％だけ長い４心間欠テープ心線を収納している。試料Ｎｏ．Ｐ−３は、１Ｃ及び４Ｃに対し、２Ｃ及び３Ｃがいずれも０．０５％だけ長い４心間欠テープ心線を収納している。その結果、試料Ｎｏ．Ｐ−１、Ｐ−３では、いずれも９．８Ｎ／１０ｍ未満になって心線引抜力が悪く、試料Ｎｏ．Ｐ−２では、１Ｃ、４Ｃと２Ｃ、３Ｃとの差が大きすぎて融着作業性が悪くなった。
【００４２】
次に、図１で示したような光ケーブルにおける５つのスロット溝１１ａのそれぞれに、図３Ａで示したような８心間欠テープ心線３０を一枚ずつ１０層に積層（合計１０枚）して収納し、４００心の光ケーブルを製造した。図５には、その光ケーブルの試験結果を示している。
本実施形態に係る特徴を有する８心間欠テープ心線３０として、図５に示す試料Ｎｏ．ａ−１〜ａ−５について、常温での心線引抜力及び融着作業性を確認した。
【００４３】
試料Ｎｏ．ａ−１は、２Ｃ、３Ｃ、４Ｃ、５Ｃ、６Ｃ及び７Ｃに対し、端心である１Ｃ及び８Ｃがいずれも０．０５％だけ長い８心間欠テープ心線を収納している。試料Ｎｏ．ａ−２は、２Ｃ、３Ｃ、４Ｃ、５Ｃ、６Ｃ及び７Ｃに対し、１Ｃ、８Ｃがそれぞれ０．０３％、０．０１％だけ長い８心間欠テープ心線を収納している。試料Ｎｏ．ａ−３は、２Ｃ、３Ｃ、４Ｃ、５Ｃ、６Ｃ及び７Ｃに対し、１Ｃ、８Ｃがそれぞれ０．０１％、０．０５％だけ長い８心間欠テープ心線を収納している。試料Ｎｏ．ａ−４は、２Ｃ、３Ｃ、４Ｃ、５Ｃ、６Ｃ及び７Ｃに対し、１Ｃ、８Ｃがそれぞれ０．０４％、０．０２％だけ長い８心間欠テープ心線を収納している。試料Ｎｏ．ａ−５は、２Ｃ、３Ｃ、４Ｃ、５Ｃ、６Ｃ及び７Ｃに対し、１Ｃ及び８Ｃがいずれも０．０１％だけ長い８心間欠テープ心線を収納している。その結果、試料Ｎｏ．ａ−１〜ａ−５ではいずれも心線引抜力及び融着作業性が良好であった。
【００４４】
また、従来の８心間欠テープ心線として、図５に示す試料Ｎｏ．ｐ−１〜ｐ−３について、常温での心線引抜力及び融着作業性を確認した。試料Ｎｏ．ｐ−１は、１Ｃ、２Ｃ、３Ｃ、４Ｃ、５Ｃ、６Ｃ、７Ｃ及び８Ｃがいずれも同じ長さの８心間欠テープ心線を収納している。試料Ｎｏ．ｐ−２は、２Ｃ、３Ｃ、４Ｃ、５Ｃ、６Ｃ及び７Ｃに対し、１Ｃ、８Ｃがそれぞれ０．０８％、０．０６％だけ長い８心間欠テープ心線を収納している。試料Ｎｏ．ｐ−３は、１Ｃ及び８Ｃに対し、２Ｃ、３Ｃ、４Ｃ、５Ｃ、６Ｃ、７Ｃがそれぞれ０．０４％、０．０３％、０．０２％、０．０１％、０．０５％、０．０１％だけ長い８心間欠テープ心線を収納している。その結果、試料Ｎｏ．ｐ−１、ｐ−３では、いずれも９．８Ｎ／１０ｍ未満になって心線引抜力が悪く、試料Ｎｏ．ｐ−２では、１Ｃ、８Ｃと２Ｃ、３Ｃ、３Ｃ、４Ｃ、５Ｃ、６Ｃ、７Ｃとの差が大きすぎて融着作業性が悪くなった。
【００４５】
以上のことから、本実施形態のように間欠テープ心線の両端に位置する光ファイバ心線を除いた他の光ファイバ心線の長さに比べ、間欠テープ心線の両端に位置する光ファイバ心線の長さが０．０１％〜０．０５％だけ長くなるように構成した場合には、心線引抜力及び融着作業性が共に良好になることが分かる。
ところで、図４，５では、テープ心線充填密度２５％の例に挙げて説明したが、心線引抜力はテープ心線充填密度の影響を受け、テープ心線をスロット溝に多く充填させて充填密度を大きくすれば、端心を長くしなくても心線移動を防止できる。
【００４６】
図６は、本発明の一実施形態に係る４心間欠テープ心線が収納された光ケーブルについて、端心ファイバ長とテープ心線充填密度と心線引抜力との関係を示す図である。
図４で説明した試料Ｎｏ．Ａ−６のように、端心である１Ｃ及び４Ｃのファイバ長が０．０５％だけ長い場合や、試料Ｎｏ．Ａ−４のように、１Ｃ及び４Ｃのファイバ長が０．０１％だけ長い場合、テープ心線充填密度を２０％、２５％、５０％、６０％、７０％の順に高くしても、端心とスロット溝との摩擦力が大きいため、いずれも心線引抜力が良好であった。
【００４７】
一方、図４で説明した試料Ｎｏ．Ｐ−１のように、１Ｃ、２Ｃ、３Ｃ及び４Ｃがいずれも同じ長さの場合、テープ心線充填密度を２０％、２５％、５０％、６０％の順に高くすると、端心とスロット溝との摩擦力が小さいので、いずれも心線引抜力が悪くなるが、テープ心線充填密度を７０％に高めれば、端心を長くしなくても心線引抜力が良好になった。
以上のことから、間欠テープ心線の断面積をスロット溝の断面積の６０％以下に設定すれば、７０％程度に設定した場合に比べて心線移動の可能性が多くなり、本実施形態の干渉推進効果がより有益となる。
【００４８】
次に、図７，８は、本発明の一実施形態に係る４心間欠テープ心線が収納された光ケーブルについて、端心ファイバ長とＳＺスロット溝のピッチ長と心線引抜力との関係を示す図である。上述した心線引抜力は、テープ心線充填密度の他、例えば、ＳＺ状に形成されたスロット溝のピッチ長の影響も受ける。ＳＺスロット溝の軌跡は、平面に展開すると、正弦曲線を描いており、この正弦曲線の一周期の間隔をＳＺスロット溝のピッチ長として表すことができる。
【００４９】
図７は、テープ心線充填密度が６０％の場合である。図４で説明した試料Ｎｏ．Ａ−６のように、端心である１Ｃ及び４Ｃのファイバ長が０．０５％だけ長い場合や、試料Ｎｏ．Ａ−４のように、１Ｃ及び４Ｃのファイバ長が０．０１％だけ長い場合、ＳＺスロット溝のピッチ長を１００ｍｍ、２００ｍｍ、３００ｍｍ、７５０ｍｍ、１０００ｍｍ、２０００ｍｍ、３０００ｍｍの順に高くすると、いずれもピッチ長３０００ｍｍを除き、端心とスロット溝との摩擦力が確保されるので、心線引抜力が良好であった。
【００５０】
一方、図４で説明した試料Ｎｏ．Ｐ−１のように、１Ｃ、２Ｃ、３Ｃ及び４Ｃがいずれも同じ長さの場合、ＳＺスロット溝のピッチ長を１００ｍｍ、２００ｍｍ、３００ｍｍ、７５０ｍｍ、１０００ｍｍ、２０００ｍｍ、３０００ｍｍの順に高くすると、ピッチ長１００ｍｍでは心線引抜力が良好であったが、このピッチ長１００ｍｍ以外は端心とスロット溝との摩擦力を確保できず、心線引抜力が悪くなった。
【００５１】
図８は、テープ心線充填密度が２０％の場合であり、図４で説明した試料Ｎｏ．Ａ−６や試料Ｎｏ．Ａ−４では、ＳＺスロット溝のピッチ長を１００ｍｍ、２００ｍｍ、３００ｍｍ、７５０ｍｍ、１０００ｍｍ、２０００ｍｍ、３０００ｍｍの順に高くすると、テープ心線充填密度が６０％の場合と同様に、いずれもピッチ長３０００ｍｍを除き、心線引抜力が良好であった。
【００５２】
これに対し、図４で説明した試料Ｎｏ．Ｐ−１では、ＳＺスロット溝のピッチ長を１００ｍｍ、２００ｍｍ、３００ｍｍ、７５０ｍｍ、１０００ｍｍ、２０００ｍｍ、３０００ｍｍの順に高くすると、テープ心線充填密度が６０％の場合には良好であったピッチ長１００ｍｍについても、端心とスロット溝との摩擦力を確保できず、心線引抜力が悪くなった。
【００５３】
したがって、ＳＺスロット溝のピッチ長は、２００ｍｍ〜２０００ｍｍ（２００ｍｍ、２０００ｍｍの双方を含む）が好ましいことが分かる。
以上、今回開示された実施の形態は全ての点で例示であって制限的なものではない。本発明の範囲は、上述した例に限定されるものではなく、特許請求の範囲によって示され、特許請求の範囲と均等の意味及び範囲内での全ての変更が含まれることが意図されている。
【符号の説明】
【００５４】
１…光ケーブル、１１…スロットロッド、１１ａ…スロット溝、１１ｂ…スロットリブ、１２…テンションメンバ、１３…上巻テープ、１４…外被、２０，３０…間欠テープ心線、２１，３１…光ファイバ心線、２２，３２…連結部、２３，３３…非連結部、２４，３４…テープ被覆。
【図１】
2015052692.tif 000003
【図２Ａ】
2015052692.tif 000004
【図２Ｂ】
2015052692.tif 000005
【図２Ｃ】
2015052692.tif 000006
【図２Ｄ】
2015052692.tif 000007
【図３Ａ】
2015052692.tif 000008
【図３Ｂ】
2015052692.tif 000009
【図３Ｃ】
2015052692.tif 000010
【図３Ｄ】
2015052692.tif 000011
【図４】
2015052692.tif 000012
【図５】
2015052692.tif 000013
【図６】
2015052692.tif 000014
【図７】
2015052692.tif 000015
【図８】
2015052692.tif 000016